"aフルオロアルキル基を有する含フッ素単量体から誘導された繰り返し単位、b炭素数12~30の直鎖状または分岐状の炭化水素基を有するアクリレート単量体である第2単量体から誘導された繰り返し単位、およびcホモポリマーのガラス転移点Tgまたは融点Tmが50°C以上であるメタアクリレート単量体である第3単量体から誘導された繰り返し単位を有する含フッ素重合体を含有する含フッ素組成物であって、含フッ素重合体において、第2単量体bと第3単量体cの量の合計100重量部に対して、第2単量体bの量が82~99.9重量部もしくは2~60重量部であり、第3単量体cの量が0.1~18重量部もしくは40~98重量部である含フッ素組成物。含フッ素単量体aは式:CH2CCYZRf[式中、Xは、水素原子、一価の有機基またはハロゲン原子であり、Yは、OまたはNHであり、Zは、直接結合または二価の有機基であり、Rfは、炭素数1~20のフルオロアルキル基である。]で示される含フッ素単量体である請求項1に記載の含フッ素組成物。含フッ素単量体aにおいて、Xが塩素原子である請求項2に記載の含フッ素組成物。直鎖状または分岐状の炭化水素基を有する第2単量体bが、式:CH2=CHCOOA1[式中、A1は、CnH2n1n=12~30によって表されるアルキル基である。]で示されるアクリレートである請求項1~3のいずれかに記載の含フッ素組成物。第2単量体bにおけるアルキル基の炭素数が12~22である請求項4に記載の含フッ素組成物。第3単量体cが、式:CHCR11COR12[式中、R11はH、C1~C4のアルキル基、またはハロゲンであり、R12はC1~C30の直鎖状、分岐状または環状の脂肪族基、C6~C20の芳香族基、C7~C25の芳香脂肪族基である。]で示されるアクリレート化合物である請求項1~5のいずれかに記載の含フッ素組成物。水性媒体をも含有する請求項1~6のいずれかに記載の含フッ素組成物。水性分散液である請求項1~7のいずれかに記載の含フッ素組成物。aフルオロアルキル基を有する含フッ素単量体から誘導された繰り返し単位、b炭素数12~30の直鎖状または分岐状の炭化水素基を有するアクリレート単量体である第2単量体から誘導された繰り返し単位、およびcホモポリマーのガラス転移点Tgまたは融点Tmが50°C以上であるメタアクリレート単量体である第3単量体から誘導された繰り返し単位を有する含フッ素重合体であって、含フッ素重合体において、第2単量体bと第3単量体cの量の合計100重量部に対して、第2単量体bの量が82~99.9重量部もしくは2~60重量部であり、第3単量体cの量が0.1~18重量部もしくは40~98重量部である含フッ素重合体。請求項1~8のいずれかに記載の含フッ素組成物である撥水撥油剤組成物。請求項1~8のいずれかに記載の含フッ素組成物で処理することからなる、基材を処理する方法。請求項1~8のいずれかに記載の含フッ素組成物によって処理された繊維製品。本発明の目的は、繊維製品などの基材に優れた撥水撥油性を付与し、その加工処理において、ロールへのポリマー付着性防止に優れる撥水撥油剤組成物を提供することにある。本発明者等は上記問題点を解決するために、粘着性の高いポリマー部分の生成を抑え、高い撥水撥油性を発揮し、かつ耐久性にも優れる撥水撥油剤組成物を提供することを目的として鋭意検討を行なった。その結果、含フッ素重合体の非フッ素重合体部分が特定の組成を持つと上記目的を達成しうることを見出し、本発明を完成するに至った。本発明は、aフルオロアルキル基を有する含フッ素単量体から誘導された繰り返し単位、b炭素数12~30の直鎖状または分岐状の炭化水素基を有するアクリレート単量体である第2単量体から誘導された繰り返し単位、およびcホモポリマーのガラス転移点Tgまたは融点Tmが50°C以上であるメタアクリレート単量体である第3単量体から誘導された繰り返し単位を有する含フッ素重合体であって、含フッ素重合体において、第2単量体bと第3単量体cの量の合計100重量部に対して、第2単量体bの量が82~99.9重量部もしくは2~60重量部であり、第3単量体cの量が0.1~18重量部もしくは40~98重量部である含フッ素重合体を提供する。本発明は、上記含フッ素重合体を含有する含フッ素組成物をも提供する。本発明の含フッ素組成物は、繊維製品などの基材に優れた撥水撥油性を付与し、その加工処理において、ロールへのポリマー付着性防止に優れる。本発明において、粘着性およびガムアップ率が低く、良好な加工処理を行える。本発明において、a含フッ素単量体、b直鎖状または分岐状の炭化水素基含有アクリレート単量体、およびc単量体aおよびb以外の第3単量体を使用する。本発明において、含フッ素重合体は、a含フッ素単量体例えば、アクリレート、メタクリレート、αクロロ置換アクリレートから誘導される繰り返し単位、b直鎖状または分岐状の炭化水素基含有アクリレート単量体から誘導される繰り返し単位、およびc第3単量体から誘導される繰り返し単位を有する。a含フッ素単量体含フッ素単量体aは式:CH2=C-X-C=O-Y-Z-Rf[式中、Xは、水素原子、一価の有機基またはハロゲン原子であり、Yは、OまたはNHであり、Zは、直接結合または二価の有機基であり、Rfは、炭素数1~20のフルオロアルキル基である。]で示される含フッ素単量体である。含フッ素単量体aは、アクリレートX:水素原子またはメタクリレートX:メチル基のα位がハロゲン原子などで置換されていることがある。したがって、Xが、炭素数2~21の直鎖状または分岐状のアルキル基、フッ素原子、塩素原子、臭素原子、ヨウ素原子、CFX1X2基但し、X1およびX2は、水素原子、フッ素原子、塩素原子、臭素原子またはヨウ素原子である。、シアノ基、炭素数1~21の直鎖状または分岐状のフルオロアルキル基、置換または非置換のベンジル基、置換または非置換のフェニル基であってよい。特に、Xが塩素原子であってよい。含フッ素単量体aは、Y基が-O-であるアクリレートエステルであることが好ましい。Z基は、具体的には、炭素数1~20例えば、炭素数1~10、特に1~4、特別に1または2の直鎖状または分岐状脂肪族基例えば、アルキレン基、例えば、式-CH2x-式中、xは1~10である。で示される基、あるいは、炭素数6~18の芳香族基または環状脂肪族基、式-R2R1N-SO2-または式-R2R1N-CO-で示される基式中、R1は、炭素数1~10のアルキル基であり、R2は、炭素数1~10の直鎖アルキレン基または分枝状アルキレン基である。、例えばCH2CH2NSO2-基但し、R1は炭素数1~4のアルキル基である。、あるいは、式-CH2CHOR3CH2-[Ar-Oq]p-式中、R3は、水素原子、または、炭素数1~10のアシル基例えば、ホルミルまたはアセチルなど、Arは、置換基を必要により有するアリーレン基例えば、フェニレン基、pは0または1、qは0または1である。で示される基、あるいは、式-CH2n-Ar-q-式中、Arは、置換基を必要により有するアリーレン基例えば、フェニレン基、nは0~10であり、qは0または1である。で示される基、m-SO2-n-基またはm-S-n-基但し、mは1~10、nは0~10であるであってよい。芳香族基または環状脂肪族基は、置換または非置換であってよい。S基またはSO2基はRf基に直接に結合していてよい。Rf基が、パーフルオロアルキル基であることが好ましい。Rf基の炭素数は、1~12、例えば1~6、特別には4~6であることが好ましい。Rf基の例は、-CF3、-CF2CF3、-CF2CF2CF3、-CF2、-CF2CF2CF2CF3、-CF2CF2、-C3、-4CF3、-2CF2、-CF2C3、-CFCF2CF2CF3、-5CF3、-3CF2、-4CF2、-C8F17等である。含フッ素単量体aの具体例としては、例えば以下のものを例示できるが、これらに限定されるものではない。CH2C-C-O-2-RfCH2C-C-O-C6H4-RfCH2C-C-O-2-RfCH2C-C-O-2NSO2-RfCH2C-C-O-2NSO2-RfCH2C-C-O-CH2CHCH2-RfCH2C-C-O-CH2CHCH2-RfCH2C-C-O-2-S-RfCH2C-C-O-2-S-2-RfCH2C-C-O-3-SO2-RfCH2C-C-O-2-SO2-2-RfCH2C-C-NH-2-RfCH2C-C-O-2-S-RfCH2C-C-O-2-S-2-RfCH2C-C-O-3-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-3-S-RfCH2C-C-O-3-S-2-RfCH2C-C-O-3-SO2-RfCH2C-C-O-3-SO2-2-RfCH2C-C-NH-3-RfCH2C-C-O-3-S-RfCH2C-C-O-3-S-2-RfCH2C-C-O-3-SO2-RfCH2C-C-O-3-SO2-2-RfCH2C-C-O-3-S-RfCH2C-C-O-3-S-2-RfCH2C-C-O-3-SO2-RfCH2C-C-O-3-SO2-2-RfCH2C-C-O-3-S-RfCH2C-C-O-3-S-2-RfCH2C-C-O-3-SO2-RfCH2C-C-O-3-SO2-2-RfCH2C-C-O-3-S-RfCH2C-C-O-3-S-2-RfCH2C-C-O-3-SO2-RfCH2C-C-O-3-SO2-2-RfCH2C-C-O-3-S-RfCH2C-C-O-3-S-2-RfCH2C-C-O-3-SO2-RfCH2C-C-O-2-SO2-2-RfCH2CCOCH2CH2NSO2RfCH2CCOCH2CHCH2RfCH2CCOCH2PhORfCH2CCOCH2CHCH2PhORfCH2CCOCH2PhRfCH2CCOCH2CHCH2PhRf上記式中、Rfは、炭素数1~20のフルオロアルキル基である。b第2単量体炭素数12~30の直鎖状または分岐状の炭化水素基を有するアクリレート単量体第2単量体bは、フルオロアルキル基を有しない単量体である。第2単量体bは、環状炭化水素基を有しない。第2単量体bは、一般に、フッ素原子を含有しない単量体である。直鎖状または分岐状の炭化水素基は、特に直鎖状の炭化水素基であってよい。直鎖状または分岐状の炭化水素基は、炭素数が12~30であり、一般に飽和の脂肪族炭化水素基であることが好ましい。第2単量体bは、アルキルアクリレートエステルであってよい。アルキル基の炭素原子の数は12~30であってよく、例えば、12~22、特に14~20であってよい。例えば、第2単量体bは、式:CH2=CHCOOA1[式中、A1は、CnH2n1n=12~30、特に12~22によって表されるアルキル基である。]で示されるアクリレートであってよい。第2単量体bの具体例としては、例えば以下のものを例示できるが、これらに限定されるものではない。CH2C-C-O-11-CH3CH2C-C-O-13-CH3CH2C-C-O-15-CH3CH2C-C-O-17-CH3CH2C-C-O-21-CH3すなわち、ラウリルアクリレート、ミリスチルアクリレート、セチルアクリレート、ステアリルアクリレート、ベヘニルアクリレートc第3単量体:ホモポリマーのガラス転移点Tgまたは融点Tmが50°C以上であるメタアクリレート単量体第3単量体cは、そのホモポリマーがガラス転移点Tgまたは融点Tmが50°C以上、例えば60°C以上であるメタアクリレート単量体である。ガラス転移点、融点は、それぞれJISK71211987プラスチックの転移温度測定方法で規定される補外ガラス転移終了温度、融解ピーク温度Tpmである。第3単量体cは、単量体aとb以外の単量体である。第3単量体cは、フルオロアルキル基を有しない。第3単量体cは、式:CHCR11COR12[式中、R11はH、C1~C4のアルキル基、またはハロゲンであり、R12はC1~C30の直鎖状、分岐状または環状の脂肪族基、C6~C20の芳香族基、C7~C25の芳香脂肪族基である。]で示されるアクリレートエステル化合物であることが好ましい。R11の例は、水素原子、メチル基、塩素原子、臭素原子、ヨウ素原子である。R11がメチル基であることが好ましい。R12の例は、例えば、炭素数1~6のアルキル基例えば、メチル基、エチル基、プロピル基、ブチル基、例えば、炭素数5~10のシクロアルキル基例えば、シクロヘキシル基、例えば、炭素数7~20の多環式の脂肪族基例えば、ノルボルニル基、ボルニル基、イソボルニル基、アダマンチル基、フェニル基、ナフチル基、ベンジル基である。R12は、環状の基を有することが好ましく、シクロアルキル基、多環式の脂肪族基、芳香族基または芳香脂肪族基であることが好ましい。特に、R11が水素原子である場合には、R12は、環状の基を有することが好ましく、一般に、シクロアルキル基、多環式の脂肪族基、芳香族基または芳香脂肪族基である。第3単量体cの具体例としては、シクロヘキシルアクリレート、イソボルニルアクリレート、ボルニルアクリレート、アダマンチルアクリレート、ジシクロペンタニルアクリレート、ジシクロペンテニルアクリレート、トリシクロデカニルアクリレート、フェニルアクリレート、ナフチルアクリレート、ベンジルアクリレート、2-t-ブチルフェニルアクリレート、ナフチルアクリレートなどのアクリレートエステル;メチルメタクリレート、エチルメタクリレート、イソプロピルメタクリレート、t-ブチルメタクリレート、シクロヘキシルメタクリレート、イソボルニルメタクリレート、ボルニルメタクリレート、アダマンチルメタクリレート、ジシクロペンタニルメタクリレート、ジシクロペンテニルメタクリレート、トリシクロデカニルメタクリレート、フェニルメタクリレート、ナフチルメタクリレート、ベンジルメタクリレート、2-ジメチルアミノエチルメタクリレート、アジリジニルメタクリレート、アジリジリニエチルメタクリレート、ジシクロペンテニルメタクリレートなどのメタクリレートエステル;メチルクロロアクリレートなどのクロロアクリレートエステルが例示できるが、これらに限定されるものではない。d他の単量体単量体a、bおよびc以外の他の単量体d、例えば他の非フッ素非架橋性単量体を使用しても良い。他の単量体の例には、例えば、エチレン、酢酸ビニル、アクリロニトリル、ポリエチレングリコールメタアクリレート、ポリプロピレングリコールメタアクリレート、メトキシポリエチレングリコールメタアクリレート、メトキシポリプロピレングリコールメタアクリレート、およびビニルアルキルエーテルが含まれる。他の単量体はこれらの例に限定されない。他の単量体はハロゲン化オレフィンであってよい。ハロゲン化オレフィンは、1~10の塩素原子、臭素原子またはヨウ素原子で置換されている炭素数2~20のオレフィンであることが好ましい。ハロゲン化オレフィンは、炭素数2~20の塩素化オレフィン、特に1~5の塩素原子を有する炭素数2~5のオレフィンであることが好ましい。ハロゲン化オレフィンの好ましい具体例は、ハロゲン化ビニル、例えば塩化ビニル、臭化ビニル、ヨウ化ビニル、ハロゲン化ビニリデン、例えば塩化ビニリデン、臭化ビニリデン、ヨウ化ビニリデンである。他の単量体は、非フッ素架橋性単量体であってよい。非フッ素架橋性単量体は、フッ素原子を含まない単量体である。非フッ素架橋性単量体は、少なくとも2つの反応性基および/または炭素-炭素二重結合を有し、フッ素を含有しない化合物であってよい。非フッ素架橋性単量体は、少なくとも2つの炭素-炭素二重結合を有する化合物、あるいは少なくとも1つの炭素-炭素二重結合および少なくとも1つの反応性基を有する化合物であってよい。反応性基の例は、ヒドロキシル基、エポキシ基、クロロメチル基、ブロックイソシアネート基、アミノ基、カルボキシル基、などである。非フッ素架橋性単量体としては、例えば、ジアセトンアクリルアミド、アクリルアミド、N-メチロールアクリルアミド、ヒドロキシメチルアクリレート、ヒドロキシエチルアクリレート、3-クロロ-2-ヒドロキシプロピルアクリレート、2アセトアセトキシエチルメタアクリレート、NN-ジメチルアミノエチルアクリレート、NN-ジエチルアミノエチルアクリレート、ブタジエン、イソプレン、クロロプレン、グリシジルアクリレートなどが例示されるが、これらに限定されるものでない。含フッ素重合体において、含フッ素単量体aの量は、含フッ素重合体の5~95重量、例えば10~90重量、特に20~70重量であってよい。第2単量体bと第3単量体cの量の合計は、含フッ素単量体a100重量部に対して、5~3000重量部、例えば、10~2000重量部、特に30~1000重量部であってよい。他の単量体dの量は、含フッ素単量体a100重量部に対して、500重量部以下、例えば、1~200重量部であってよい。含フッ素重合体において、第2単量体bと第3単量体cの量の合計100重量部に対して、第2単量体bの量が82~99.9重量部もしくは2~60重量部、例えば、84~99.5重量部もしくは5~55重量部、特に、85~99重量部もしくは10~50重量部であり、第3単量体cの量が0.1~18重量部もしくは40~98重量部、例えば、0.5~16重量部もしくは50~95重量部、特に、1~15重量部もしくは50~90重量部である。含フッ素重合体がハロゲン化オレフィン例えば,ハロゲン化ビニルを含有する場合、ハロゲン化オレフィンの量は、第2単量体bと第3単量体cとハロゲン化オレフィンの量の合計100重量部に対して、30~90重量部、例えば50~85重量部、特に60~80重量部であることが好ましい。含フッ素重合体の数平均分子量Mnは、一般に、1000~1000000、例えば5000~500000、特に3000~200000であってよい。含フッ素重合体の数平均分子量Mnは、一般に、GPCゲルパーミエーションクロマトグラフィーにより測定する。本発明において、単量体a~cおよび必要に応じて他の単量体dを共重合させ、含フッ素重合体が媒体に分散または溶解した含フッ素組成物を得る。単量体を、ブロックイソシアネート化合物およびオルガノポリシロキサン化合物からなる群から選択された少なくとも1種の化合物の存在下で、重合してよい。ブロックイソシアネート化合物またはオルガノポリシロキサン化合物の量は、単量体100重量部に対して、0~100重量部、例えば1~50重量部であってよい。単量体をブロックイソシアネート化合物の存在下で重合することにより、ブロックイソシアネート基を有する含フッ素重合体が得られる。ブロックイソシアネート化合物は、少なくとも一種のブロック剤によってブロックされているイソシアネートである。ブロック剤の例としては、オキシム類、フェノール類、アルコール類、メルカプタン類、アミド類、イミド類、イミダゾール類、尿素類、アミン類、イミン類、ピラゾール類、および活性メチレン化合物類が挙げられる。ブロック剤の他の例には、ピリジノール類、チオフェノール類、ジケトン類およびエステル類が挙げられる。ブロックイソシアネート化合物は、親水性基を有する化合物によって変性されていてもよい。単量体をオルガノポリシロキサン化合物例えば、メルカプト官能性オルガノポリシロキサン、ビニル官能性オルガノポリシロキサンの存在下で重合することにより、シロキサン基を有する含フッ素重合体が得られる。1つの実施形態において、メルカプト官能性オルガノポリシロキサンは、下記の平均式を有するシロキシ単位を有する:R2SiOabc[式中、aは、0~4000、あるいは、0~1000、あるいは、0~400であり、bは、1~1000、あるいは、1~100、あるいは、1~50であり、cは、1~1000、あるいは、1~100、あるいは、1~50であり;Rは独立して、一価の有機基であり、あるいは、Rは、炭素数1~30の炭化水素であり、あるいは、Rは、炭素数1~12の一価アルキル基であり、あるいは、Rはメチル基であり;RNは、上記で定義されるような一価のアミノ官能性の有機基であり、RSは、上記で定義されるような一価のメルカプト官能性の有機基である。]本発明における含フッ素重合体は通常の重合方法の何れでも製造でき、また重合反応の条件も任意に選択できる。このような重合方法として、溶液重合、懸濁重合、乳化重合が挙げられる。溶液重合では、重合開始剤の存在下で、単量体を有機溶剤に溶解させ、窒素置換後、30~120°Cの範囲で1~10時間、加熱撹拌する方法が採用される。重合開始剤としては、例えばアゾビスイソブチロニトリル、ベンゾイルパーオキシド、ジ-t-ブチルパーオキシド、ラウリルパーオキシド、クメンヒドロパーオキシド、t-ブチルパーオキシピバレート、ジイソプロピルパーオキシジカーボネートなどが挙げられる。重合開始剤は単量体100重量部に対して、001~20重量部、例えば001~10重量部の範囲で用いられる。有機溶剤としては、単量体に不活性でこれらを溶解するものであり、例えば、アセトン、クロロホルム、HCHC225、イソプロピルアルコール、ペンタン、ヘキサン、ヘプタン、オクタン、シクロヘキサン、ベンゼン、トルエン、キシレン、石油エーテル、テトラヒドロフラン、14-ジオキサン、メチルエチルケトン、メチルイソブチルケトン、酢酸エチル、酢酸ブチル、1122-テトラクロロエタン、111-トリクロロエタン、トリクロロエチレン、パークロロエチレン、テトラクロロジフルオロエタン、トリクロロトリフルオロエタンなどが挙げられる。有機溶剤は単量体の合計100重量部に対して、50~2000重量部、例えば、50~1000重量部の範囲で用いられる。乳化重合では、重合開始剤および乳化剤の存在下で、単量体を水中に乳化させ、窒素置換後、50~80°Cの範囲で1~10時間、撹拌して共重合させる方法が採用される。重合開始剤は、過酸化ベンゾイル、過酸化ラウロイル、t-ブチルパーベンゾエート、1-ヒドロキシシクロヘキシルヒドロ過酸化物、3-カルボキシプロピオニル過酸化物、過酸化アセチル、アゾビスイソブチルアミジン-二塩酸塩、アゾビスイソブチロニトリル、過酸化ナトリウム、過硫酸カリウム、過硫酸アンモニウムなどの水溶性のものやアゾビスイソブチロニトリル、ベンゾイルパーオキシド、ジ-t-ブチルパーオキシド、ラウリルパーオキシド、クメンヒドロパーオキシド、t-ブチルパーオキシピバレート、ジイソプロピルパーオキシジカーボネートなどの油溶性のものが用いられる。重合開始剤は単量体100重量部に対して、001~10重量部の範囲で用いられる。放置安定性の優れた共重合体水分散液を得るためには、高圧ホモジナイザーや超音波ホモジナイザーのような強力な破砕エネルギーを付与できる乳化装置を用いて、単量体を水中に微粒子化して重合することが望ましい。また、乳化剤としてはアニオン性、カチオン性あるいはノニオン性の各種乳化剤を用いることができ、単量体100重量部に対して、05~20重量部の範囲で用いられる。アニオン性および/またはノニオン性および/またはカチオン性の乳化剤を使用することが好ましい。単量体が完全に相溶しない場合は、これら単量体に充分に相溶させるような相溶化剤、例えば、水溶性有機溶剤や低分子量の単量体を添加することが好ましい。相溶化剤の添加により、乳化性および共重合性を向上させることが可能である。水溶性有機溶剤としては、アセトン、メチルエチルケトン、酢酸エチル、プロピレングリコール、ジプロピレングリコールモノメチルエーテル、ジプロピレングリコール、トリプロピレングリコール、エタノールなどが挙げられ、水100重量部に対して、1~50重量部、例えば10~40重量部の範囲で用いてよい。また、低分子量の単量体としては、メチルメタクリレート、グリシジルメタクリレート、222-トリフルオロエチルメタクリレートなどが挙げられ、単量体の総量100重量部に対して、1~50重量部、例えば10~40重量部の範囲で用いてよい。本発明の含フッ素組成物は、溶液、エマルションまたはエアゾールの形態であることが好ましい。含フッ素組成物は、含フッ素重合体表面処理剤の活性成分および媒体特に、液状媒体、例えば、有機溶媒および/または水を含んでなる。媒体の量は、例えば、含フッ素組成物に対して、5~99.9重量、特に10~80重量であってよい。含フッ素組成物において、含フッ素重合体の濃度は、0.01~95重量、例えば5~50重量であってよい。本発明の含フッ素組成物は、従来既知の方法により被処理物に適用することができる。通常、該含フッ素組成物を有機溶剤または水に分散して希釈して、浸漬塗布、スプレー塗布、泡塗布などのような既知の方法により、被処理物の表面に付着させ、乾燥する方法が採られる。また、必要ならば、適当な架橋剤と共に適用し、キュアリングを行ってもよい。さらに、本発明の含フッ素組成物に、防虫剤、柔軟剤、抗菌剤、難燃剤、帯電防止剤、塗料定着剤、防シワ剤などを添加して併用することも可能である。基材と接触させる処理液における含フッ素重合体の濃度は001~10重量特に、浸漬塗布の場合、例えば005~10重量であってよい。本発明の含フッ素組成物例えば、撥水撥油剤で処理される被処理物としては、繊維製品、石材、フィルター例えば、静電フィルター、防塵マスク、燃料電池の部品例えば、ガス拡散電極およびガス拡散支持体、ガラス、紙、木、皮革、毛皮、石綿、レンガ、セメント、金属および酸化物、窯業製品、プラスチック、塗面、およびプラスターなどを挙げることができる。繊維製品としては種々の例を挙げることができる。例えば、綿、麻、羊毛、絹などの動植物性天然繊維、ポリアミド、ポリエステル、ポリビニルアルコール、ポリアクリロニトリル、ポリ塩化ビニル、ポリプロピレンなどの合成繊維、レーヨン、アセテートなどの半合成繊維、ガラス繊維、炭素繊維、アスベスト繊維などの無機繊維、あるいはこれらの混合繊維が挙げられる。繊維製品は、繊維、布等の形態のいずれであってもよい。本発明の含フッ素組成物は、内部離型剤あるいは外部離型剤としても使用できる。含フッ素重合体は、繊維製品を液体で処理するために知られている方法のいずれかによって繊維状基材例えば、繊維製品などに適用することができる。繊維製品が布であるときには、布を溶液に浸してよく、あるいは、布に溶液を付着または噴霧してよい。処理された繊維製品は、撥油性を発現させるために、乾燥され、好ましくは、例えば、100°C~200°Cで加熱される。あるいは、含フッ素重合体はクリーニング法によって繊維製品に適用してよく、例えば、洗濯適用またはドライクリーニング法などにおいて繊維製品に適用してよい。処理される繊維製品は、典型的には、布であり、これには、織物、編物および不織布、衣料品形態の布およびカーペットが含まれるが、繊維または糸または中間繊維製品例えば、スライバーまたは粗糸などであってもよい。繊維製品材料は、天然繊維例えば、綿または羊毛など、化学繊維例えば、ビスコースレーヨンまたはレオセルなど、または、合成繊維例えば、ポリエステル、ポリアミドまたはアクリル繊維などであってよく、あるいは、繊維の混合物例えば、天然繊維および合成繊維の混合物などであってよい。本発明の製造重合体は、セルロース系繊維例えば、綿またはレーヨンなどを疎油性および撥油性にすることにおいて特に効果的である。また、本発明の方法は一般に、繊維製品を疎水性および撥水性にする。あるいは、繊維状基材は皮革であってよい。製造重合体を、皮革を疎水性および疎油性にするために、皮革加工の様々な段階で、例えば、皮革の湿潤加工の期間中に、または、皮革の仕上げの期間中に、水溶液または水性乳化物から皮革に適用してよい。あるいは、繊維状基材は紙であってもよい。製造重合体を、予め形成した紙に適用してよく、または、製紙の様々な段階で、例えば、紙の乾燥期間中に適用してもよい。処理とは、処理剤を、浸漬、噴霧、塗布などにより被処理物に適用することを意味する。処理により、処理剤の有効成分である含フッ素重合体が被処理物の内部に浸透するおよび/または被処理物の表面に付着する。以下、実施例を挙げて本発明を詳しく説明するが、本発明はこれらの実施例に限定されるものではない。以下において、部またはまたは比は、特記しない限り、重量部または重量または重量比を表す。試験の手順は次のとおりである。シャワー撥水性試験シャワー撥水性試験をJIS-L-1092に従って行った。シャワー撥水性試験は下記に記載されている表1に示されるように撥水性No.によって表された。体積が少なくとも250mlであるガラス漏斗、および、250mlの水を20秒間~30秒間にわたって噴霧することができるスプレーノズルを使用する。試験片フレームは、直径が15cmの金属フレームである。サイズが約20cmx20cmである3枚の試験片シートを準備し、シートを試験片ホルダーフレームに固定し、シートにしわがないようにする。噴霧の中心をシートの中心に置く。室温の水250mLをガラス漏斗に入れ、試験片シートに25秒~30秒の時間にわたって噴霧する。保持フレームを台から取り外し、保持フレームの一方の端をつかんで、前方表面を下側にし、反対側の端を堅い物質で軽くたたく。保持フレームを180°さらに回転させ、同じ手順を繰り返して、過剰な水滴を落とす。湿った試験片を、撥水性が不良から優れた順で、0、50、70、80、90および100の評点をつけるために、湿潤比較標準物と比較する。結果を3回の測定の平均から得る。ガムアップ率試験重合体分散液を固形分濃度が5重量になるように硬水B硬度216:塩化カルシウム19425g、塩化マグネシウム03975g、硫酸ナトリウム463g水10Lでの希釈液を1000g調製して、40°Cに温度調整できるパッドにいれる。マングルに幅20cmおよび長さ80cmのポリエステル布を輪にして連続処理できるようにし、マングル圧04MPaで1時間の連続処理を行う。ガムアップ率は以下の式より求める。マングルのガムアップ率=ポリエステル布の処理前の重量処理前の希釈液固形分重量-ポリエステル布の処理後重量処理後の希釈液固形分重量ガムアップ率=100×マングルへのガムアップ率処理前の希釈液固形分重量ガムアップ率が4未満の時には、ガムアップが抑制されている。粘着性試験含フッ素重合体の固体1gを金属プレートに秤量し、60°Cで1時間加熱を行った後、含フッ素重合体に指をあてて、指を引き離したときに指によって感じられる粘着性を以下のように評価した。○:粘着性が全く感じられない△:粘着性がわずかに感じられる。×:粘着性が感じられる。××:強い粘着性が感じられる製造例1300mLオートクレーブにCF3CF2nCH2CH2OCOCCH2C6SFClA18.63g、ステアリルアクリレートStA42.84g、イソボロニルメタクリレートIBMA0.62g、純水110g、ジプロピレングリコールモノメチルエーテル18.62g、塩化ステアリルトリメチルアンモニウム2.57g、ポリオキシエチレンラウリルエーテルEO:20。EOはエチレンオキシドユニット数を表す2.65g、ポリオキシエチレンイソトリデシルエーテルEO:31.21gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。ガムアップ率試験および粘着性試験を行った。試験結果を表Aに示す。製造例2~51および比較例1~4製造例1と同様の手順で、表Aに示す組成仕込み単量体の種類および重量比の単量体を重合し、重合体の水性分散液を調製した。重合体の組成は、仕込みモノマーの組成にほぼ一致した。試験結果を表Aに示す。実施例1製造例1において製造した水性液体5gおよび75gのそれぞれを純水により希釈して、試験溶液1000gを調製した。ポリエステルタフタ布510mmx205mmこの試験溶液に浸し、マングルに通し、160°Cで2分間、ピンテンターで処理した。この試験布でシャワー撥水試験を行った。試験結果を表Aに示す。実施例2~51および比較製造例1~4製造例2~5および比較製造例1~5において製造したポリマーを実施例1と同様に処理し、シャワー撥水性試験を行った。試験結果を表Aに示す。表中、略号の意味は次のとおりである。"